(57)【要約】  本発明は、金属表面の処理のための方法であって、（Ａ）金属表面を、（ａ）チタン化合物、ジルコニウム化合物およびハフニウム化合物からなる群から選択される１種または複数の金属化合物（Ｍ）、ならびに（ｂ）１種または複数の加水分解性オルガノシラン化合物（Ｓ）またはそれらの加水分解生成物（ＨＳ）および／もしくは縮合生成物（ＣＳ）を含む酸性水性組成物である第１の水性組成物と接触させる工程と、続いて（Ｂ）工程（Ａ）の後の金属表面を、（ｃ）制御ラジカル重合によって製造され、重合モノマー単位の形態で（ｍ１）Ｎ，Ｎ−ジメチル（メタ）アクリルアミドおよび（ｍ２）ビニルホスホン酸から作製された１種または複数の直鎖状ポリマー（Ｐ）を含む第２の水性組成物と接触させる工程と、を含み、ただし、重合モノマー単位のうちの８５〜９５ｍｏｌ％がＮ，Ｎ−ジメチル（メタ）アクリルアミドの重合モノマー単位であり、かつ、１種または複数の直鎖状ポリマー（Ｐ）が、第２の水性組成物の総質量に対して１０〜５００ｐｐｍの量で第２の水性組成物中に含まれる、方法に関する。本発明は、第１および第２の水性組成物を含むパーツキット、ならびに第１および第２の水性組成物のマスターバッチを含むパーツキットにさらに関する。本発明のなおも別の主題は、金属表面を処理するためのパーツキットを使用する方法、およびそのようにして処理された金属表面を備えた基材である。【特許請求の範囲】
【請求項１】
金属表面の処理のための方法であって、
（Ａ）金属表面を、
（ａ）チタン化合物、ジルコニウム化合物およびハフニウム化合物からなる群から選択される１種または複数の金属化合物（Ｍ）、ならびに
（ｂ）１種または複数の加水分解性オルガノシラン化合物（Ｓ）またはそれらの加水分解生成物（ＨＳ）および／もしくは縮合生成物（ＣＳ）
を含む酸性水性組成物である第１の水性組成物と接触させる工程と、続いて
（Ｂ）工程（Ａ）の後の金属表面を、
（ｃ）制御ラジカル重合によって製造された１種または複数の直鎖状ポリマー（Ｐ）であり、
（ｍ１）Ｎ，Ｎ−ジメチル（メタ）アクリルアミド、および
（ｍ２）ビニルホスホン酸
を、それらの重合モノマー単位の形態で含有する、直鎖状ポリマー（Ｐ）
を含む第２の水性組成物と接触させる工程と、を含み、
ただし、前記重合モノマー単位のうちの８５〜９５ｍｏｌ％がＮ，Ｎ−ジメチル（メタ）アクリルアミドの重合モノマー単位であり、前記重合モノマー単位の残りがビニルホスホン酸の重合モノマー単位であり、かつ
前記１種または複数の直鎖状ポリマー（Ｐ）が、第２の水性組成物の総質量に対して１０〜５００ｐｐｍの量で第２の水性組成物中に含まれる、方法。
【請求項２】
前記金属表面が、亜鉛、鋼、冷間圧延鋼、熱間圧延鋼、亜鉛めっき鋼、溶融亜鉛めっき鋼、アルミニウム、マグネシウム、および亜鉛−マグネシウム合金からなる群から選択される１種または複数の金属または合金を含有する、またはそれらからなることを特徴とする、請求項１に記載の方法。
【請求項３】
前記第１の水性組成物が、０．５〜５．５の範囲内のｐＨを有することを特徴とする、請求項１または２に記載の方法。
【請求項４】
前記１種または複数の金属化合物（Ｍ）が、前記金属のフルオロメタレートであり、かつ／または前記１種または複数の金属化合物（Ｍ）が、２０〜１６００ｐｐｍの範囲内の濃度で第１の水性組成物中に含まれることを特徴とする、請求項１から３のいずれか一項に記載の方法。
【請求項５】
前記１種または複数の直鎖状ポリマー（Ｐ）が、２０〜２５０ｐｐｍの範囲内の濃度で第２の水性組成物中に含まれることを特徴とする、請求項１から４のいずれか一項に記載の方法。
【請求項６】
前記１種または複数の加水分解性オルガノシラン化合物（Ｓ）またはそれらの加水分解生成物（ＨＳ）および／もしくは縮合生成物（ＣＳ）が、オルガノアルコキシシラン、オルガノシラノール、ポリオルガノシラノール、オルガノシロキサンおよびポリオルガノシロキサンからなる群から選択され、かつ／または前記１種または複数の加水分解性オルガノシラン化合物（Ｓ）またはそれらの加水分解生成物（ＨＳ）および／もしくは縮合生成物（ＣＳ）が、１〜７５０ｐｐｍの範囲内の濃度で第１の水性組成物中に含まれることを特徴とする、請求項１から５のいずれか一項に記載の方法。
【請求項７】
前記オルガノシラン化合物（Ｓ）またはそれらの加水分解生成物（ＨＳ）が、アミノ基、尿素基、イミド基、イミノ基およびウレイド基からなる群から選択される基のうちの少なくとも１つを含み、前記加水分解性シラン化合物（Ｓ）の前記１種または複数の縮合生成物（ＣＳ）が、加水分解性シラン化合物（Ｓ）またはその加水分解生成物（ＨＳ）の縮合単位１つ当たり同数の前述した基を含むことを特徴とする、請求項６に記載の方法。
【請求項８】
前記第１の水性組成物が、（ｄ）ランタニドを含む元素の周期表の第１亜族、第２亜族、第３亜族、第５亜族、第６亜族、第７亜族または第８亜族に含まれる金属の金属カチオン；元素の周期表の第２族典型元素に含まれる金属、リチウム、ビスマスおよびスズの金属カチオンからなる群から選択される少なくとも１種の金属カチオンをさらに含むことを特徴とする、請求項１から７のいずれか一項に記載の方法。
【請求項９】
前記（ｄ）少なくとも１種の金属カチオンが、亜鉛、銅、セリウムおよびモリブデンのカチオンからなる群から選択され、かつ／または（ｄ）少なくとも１種の金属カチオンが５〜５０００ｐｐｍの範囲内の濃度で第１の水性組成物中に含まれることを特徴とする、請求項８に記載の方法。
【請求項１０】
前記第１の水性組成物が、（ｅ）１種または複数の水溶性フッ素化合物をさらに含むことを特徴とする、請求項１から９のいずれか一項に記載の方法。
【請求項１１】
前記水溶性フッ素化合物が、遊離フッ化物イオン（Ｆ−）を有する水溶性フッ化物であり、第１の水性組成物中の遊離フッ化物の濃度が、１５〜１５０ｐｐｍの範囲内であることを特徴とする、請求項１０に記載の方法。
【請求項１２】
ｉ．請求項１から１１のいずれか一項に記載の金属表面の処理のための方法の工程（Ａ）において使用するための、請求項１から１１のいずれか一項に記載の第１の水性組成物と、
ｉｉ．請求項１から１１のいずれか一項に記載の金属表面の処理のための方法の工程（Ｂ）において使用するための、請求項１から１１のいずれか一項に記載の第２の水性組成物と
を含む、パーツキット。
【請求項１３】
ｉ．請求項１２に記載の第１の水性組成物を、マスターバッチを水で希釈することによって、かつ該当する場合はｐＨ値を調整することによって製造するためのマスターバッチと、
ｉｉ．請求項１２に記載の第２の水性組成物を、マスターバッチを水で希釈することによって、かつ該当する場合はｐＨ値を調整することによって製造するためのマスターバッチと
を含む、パーツキット。
【請求項１４】
金属表面を処理するための、請求項１２に記載のパーツキットを使用する方法。
【請求項１５】
腐食防止を金属表面に提供すること、および／またはそのように処理された金属表面上に適用されるさらなるコーティングの向上した接着力を提供することを特徴とする、請求項１４に記載の方法。
【請求項１６】
請求項１から１１に記載の方法に従って処理された金属表面を備えた基材であって、動力車両、鉄道車両、航空機、宇宙船の部品、器具および機械の部品、家具部品、ガードレール、ランプ、形材、カバーパネルまたは小部品を製造するための建築分野で使用される部品、自動車車体およびその部品、器具および建築物の製造用の、家事補助用の、制御ユニット、検査装置および建築要素用の、単一または別々の構成部品、プリアセンブル要素からなる群から選択される、基材。
【発明の詳細な説明】
【技術分野】
【０００１】
本発明は、金属表面を酸性水性組成物および後リンス組成物で処理する方法に関する。本発明は、処理のための方法において使用される酸性水性組成物と後リンス溶液とを含み、酸性水性組成物を生成するためのマスターバッチと、後リンス組成物を生成するためのマスターバッチとを含むパーツキット、金属表面を処理するための両方の組成物を使用する方法、およびそのようにして処理された金属表面を備えた基材にさらに関する。
【背景技術】
【０００２】
オルガノアルコキシシランならびにそれらの加水分解生成物および／または縮合生成物を含有する水性組成物を用い、さらなる成分の存在下で金属表面を処理することが公知である。これらの組成物から形成されるコーティングは、一定の腐食防止、および続くコーティング層への接着力を提供する。これらの組成物のうちのいくつかが、酸性環境中で安定であり、かつ得られた層の性質のうちのいくつかをさらに改善することができるポリマーを含有することもまた公知である。
【０００３】
しかしながら、特に、冷間圧延鋼もしくは熱間圧延鋼等の鋼を含有するような金属表面、または溶融亜鉛めっき鋼もしくは亜鉛めっき鋼の表面であるものは、依然として腐食の表面下移動を受ける。
【０００４】
詳細には、先行技術の酸性前処理組成物は、その中で使用されるポリマー粒子の不安定化を示すことが多い。処理プロセスの間、該組成物はろ過されることが多く、そのような沈殿したポリマー粒子は、除去され、かつ／またはろ過に使用されるフィルタを詰まらせる。ポリマーが均質な溶液中に溶解している場合、除去されたポリマー沈殿物による浴の枯渇は、必要に応じてはるかに多いポリマーでそのような浴を補給することを必要とする。したがって、そこでポリマーが沈殿する傾向がなく、可溶化形態で留まるような処理手順を提供する必要性が依然として存在する。
【発明の概要】
【発明が解決しようとする課題】
【０００５】
本発明の目的は、先行技術の金属表面前処理組成物の欠点を克服することであり、特に、ポリマーの沈殿が起こらないか、または無視できるほどの沈殿しか起こらず、処理された金属表面が、例えば、ＰＶ１２１０（２０サイクル）またはＡＣＴ  Ｉ試験に従った促進腐食試験法のような厳しい試験条件下であってさえ腐食抵抗性の増強を示す、金属表面の処理のための方法を提供することであった。特により少ない表面下移動が観察されるべきである。
【０００６】
先行技術において使用されるいくつかのポリマーはよく溶解するが、ストーンチップ抵抗に対して有害な影響を有する。したがって、本発明によって解決されるべきさらなる課題は、ストーンチップ抵抗に対して正の影響を有していない、またはわずかのみ有する、処理のための方法を提供することであった。
【課題を解決するための手段】
【０００７】
本発明の目的は、金属表面の処理のための方法であって、
（Ａ）金属表面を、
（ａ）チタン化合物、ジルコニウム化合物およびハフニウム化合物からなる群から選択される１種または複数の金属化合物（Ｍ）、ならびに
（ｂ）１種または複数の加水分解性オルガノシラン化合物（Ｓ）またはそれらの加水分解生成物（ＨＳ）および／もしくは縮合生成物（ＣＳ）
を含む酸性水性組成物である第１の水性組成物と接触させる工程と、続いて
（Ｂ）工程（Ａ）の後の金属表面を、
（ｃ）制御ラジカル重合によって製造された１種または複数の直鎖状ポリマー（Ｐ）であり、
（ｍ１）Ｎ，Ｎ−ジメチル（メタ）アクリルアミド、および
（ｍ２）ビニルホスホン酸
を、それらの重合モノマー単位の形態で含有する、直鎖状ポリマー（Ｐ）
を含む第２の水性組成物と接触させる工程と、を含み、
ただし、該重合モノマー単位のうちの８５〜９５ｍｏｌ％がＮ，Ｎ−ジメチル（メタ）アクリルアミドの重合モノマー単位であり、該重合モノマー単位の残りがビニルホスホン酸の重合モノマー単位であり、かつ
この１種または複数の直鎖状ポリマー（Ｐ）が、第２の水性組成物の総質量に対して１０〜５００ｐｐｍの量で第２の水性組成物中に含まれる、方法を提供することによって達成される。
【０００８】
本明細書で使用される用語「金属」は、例えば亜鉛、鋼等の、金属および合金を包含する。
【０００９】
用語「金属表面」は、金属および合金の表面、ならびに非金属基材上に堆積された金属表面または合金表面を包含する。金属表面はまた、異なる金属または合金を含む異なる領域からなることもできる。
【００１０】
「水性組成物」は、水を含む有機および無機溶媒の総含有量に対して、少なくとも５０質量％、好ましくは少なくとも６０質量％、より好ましくは少なくとも７０質量％、最も好ましくは少なくとも８０質量％、またはさらには９０質量％の水を含有する組成物である。
【００１１】
用語「酸性」は、組成物が、室温（２３℃）にて７未満のｐＨ値を有することを意味する。
【００１２】
用語「（メタ）アクリル」は、「アクリル」と「メタクリル」との両方のための総称的用語である。例えば、用語「（メタ）アクリル酸」は、アクリル酸、メタクリル酸、および両方の混合物の略称である。
【００１３】
用語「重合モノマー単位」は、それぞれのモノマーの重合によって生じた単位を意味する。例えば、ビニルホスホン酸（Ｈ２Ｃ＝ＣＨ−Ｐ（＝Ｏ）（ＯＨ）２）の重合モノマー単位は、Ｈ２Ｃ＊−Ｃ＊Ｈ−Ｐ（＝Ｏ）（ＯＨ）２であり、式中、アステリスクは、近接の重合モノマー単位に結合している炭素原子を示す。
【００１４】
「加水分解性オルガノシラン化合物」は、少なくとも１つのＳｉ−Ｃ結合および少なくとも１つの加水分解性基、例えばＳｉ−Ｏ（Ｃ＝Ｏ）ｎＲａ基を有するオルガノ−ケイ素化合物であり、式中、Ｒａは、好ましくは１〜４個の炭素原子を有するアルキル基であり、ｎ＝０または１である。
【００１５】
「加水分解性オルガノシラン化合物」の「加水分解生成物」は、少なくとも１つのＳｉ−Ｃ結合および少なくとも１つのＳｉ−ＯＨ基を有するオルガノ−ケイ素化合物である。Ｓｉ−ＯＨ基は、好ましくは、上記の加水分解性基の加水分解によって形成されており、例えば、それぞれ、Ｓｉ−ＯＨ基の形成下でのＳｉ−Ｏ（Ｃ＝Ｏ）ｎＲａ基およびＨＯ（Ｃ＝Ｏ）ｎＲａである。
【００１６】
「加水分解性オルガノシラン化合物」の「縮合生成物」は、少なくとも１つの、好ましくは２つ以上のＳｉ−Ｃ結合（複数）、および少なくとも１つのＳｉ−Ｏ−Ｓｉ基を有するオルガノ−ケイ素化合物である。Ｓｉ−Ｏ−Ｓｉ基は、好ましくは、Ｓｉ−Ｏ−Ｓｉ基とＨＯ（Ｃ＝Ｏ）ｎＲａとの形成下で、Ｓｉ−Ｏ（Ｃ＝Ｏ）ｎＲａ基の、Ｓｉ−ＯＨ基との縮合反応によって形成されており、またはＳｉ−Ｏ−Ｓｉ基と水との形成下で、２つのＳｉ−ＯＨ基の縮合反応によって形成されている。
【００１７】
第１の水性組成物、すなわち処理のための上記方法において使用される酸性水性組成物は、「発明を実施するための形態」においてラインアウトされる成分および／またはイオンをさらに含んでもよい。第１の水性組成物の成分の観点において本明細書で記載を通じて使用される用語「さらに含む」は、「必須の（ａ）金属化合物（Ｍ）ならびに（ｂ）加水分解性シラン化合物（Ｓ）およびそれらの加水分解生成物（ＨＳ）および縮合生成物（ＣＳ）に加えて」を意味する。したがって、そのような「さらなる」化合物および／またはイオンは、必須の成分とは異なる。
【００１８】
本明細書で使用される用語「第１の水性組成物」および「第２の水性組成物」は、第１の水性組成物での処理が、第２の水性組成物での処理に先行すること、および両方の組成物の使用が本発明による処理のための方法に必須であることを示すと意味される。ただし、これらの用語は、必須の工程（Ａ）と必須の工程（Ｂ）との間の、または工程（Ａ）および（Ｂ）の前の、または工程（Ａ）および（Ｂ）の後の、１つまたは複数の処理工程を排除することを意味しない。したがって、例えば、処理工程（Ａ）の後に、金属表面を水でリンスし、その後に処理工程（Ｂ）を実施することが可能である。本発明の好ましい実施形態では、処理工程（Ｂ）が、中間工程一切なしで、処理工程（Ａ）に直接続く。さらに、本発明による処理のための方法を実施する前に金属表面を洗浄する必要がある場合、そのような洗浄工程もまた、水性洗浄組成物を用いて、かつ／または続いて水でリンスして、実施され得る。
【００１９】
本明細書で使用されるすべての「ｐｐｍ規格」は、質量規格である。例えば第２の水性組成物中のポリマー（Ｐ）１０ｐｐｍは、すぐ使える第２の水性組成物１，０００ｋｇ中のポリマー（Ｐ）１０ｇを意味する。別段の指定がない場合、「ｐｐｍ規格」は、第１または第２の水性組成物の総質量に基づく。
【００２０】
本発明による方法の工程（Ａ）において使用される第１の水性組成物は、好ましくは、１種又は複数のポリマー（Ｐ）を含有しない。
【発明を実施するための形態】
【００２１】
金属表面
好ましくは、金属表面は、亜鉛、鋼、冷間圧延鋼、熱間圧延鋼、亜鉛めっき鋼（亜鉛でめっきした鋼）および溶融亜鉛めっき鋼の、金属もしくは合金のうちの１種または複数を含有し、またはそれらからなり、これらの中で、特に好ましいのは、溶融亜鉛めっき鋼（熱い亜鉛に浸した鋼）、および冷間圧延鋼等の鋼である。ただし、処理のための方法はまた、金属表面として、アルミニウム、マグネシウム、および／または亜鉛−マグネシウム合金でも実施され得る。金属表面はまた、２種以上の金属表面を備えた複合材料の金属表面であることもできる。そのような表面は、同時に、本明細書で以下に記載される処理のための方法のうちの任意のものによって処理され得る。したがって、本発明による処理のための方法はまた、多金属表面処理のためにも可能である。
【００２２】
工程（Ａ）で使用される第１の水性組成物（酸性水性組成物）
第１の水性組成物、すなわち酸性水性組成物は、好ましくは、ディップコート浴として使用される。ただし、それはまた、金属表面に、実質的に、例えば噴霧コーティング、ロールコーティング、ブラッシング、ワイピングなどのような任意の従来技術のコーティング手順によっても塗布され得る。
【００２３】
酸性の第１の水性組成物のｐＨ値は、好ましくは０．５〜５．５、より好ましくは２〜５．５、特に好ましくは３．５〜５．３、最も好ましくは４〜５の範囲内である。ｐＨは、好ましくは、硝酸、水性アンモニアおよび／または炭酸ナトリウムを使用することによって調整される。
【００２４】
金属化合物（Ｍ）
チタン、ジルコニウムおよびハフニウム化合物から選択される金属化合物（Ｍ）は、好ましくは、チタン、ジルコニウム、ハフニウム、またはそれらの金属の混合物の第１の水性組成物中の金属濃度が、Ｔｉ、Ｚｒ、Ｈｆまたはそれらの組み合わせに対して、２０〜１６００ｐｐｍの範囲内、より好ましくは４０〜７００ｐｐｍの範囲内、さらにより好ましくは６０〜２５０ｐｐｍの範囲内、最も好ましくは８０〜１６０ｐｐｍの範囲内、例えば９０〜１１０ｐｐｍを達成する量で第１の水性組成物中に含まれる。
【００２５】
特に好ましいチタン、ジルコニウムおよびハフニウム化合物は、これらの金属のフルオロメタレートである。用語「フルオロメタレート」は、単一および多数のプロトン化形態ならびに脱プロトン化形態を含む。特に好ましいのは、フルオロメタレートとしてのフルオロジルコネートである。そのようなフルオロメタレートの混合物を使用することもまた可能である。
【００２６】
その上、ジルコニウムもまた、ジルコニル化合物、例えば硝酸ジルコニルおよび酢酸ジルコニル、または炭酸ジルコニウムもしくは硝酸ジルコニウムの形態で添加され得、後者のものが特に好ましい。同じことがチタンおよびハフニウムにも当てはまる。
【００２７】
加水分解性オルガノシラン化合物（Ｓ）、それらの加水分解生成物（ＨＳ）および縮合生成物（ＣＳ）
加水分解性オルガノシラン化合物（Ｓ）は、好ましくは、オルガノアルコキシシランからなる群から選択される。その非縮合または縮合された加水分解生成物（ＨＳ）は、例えばオルガノシラノールおよびポリオルガノシラノールであり、他方、オルガノシラン化合物（Ｓ）の縮合生成物（ＣＳ）は、オルガノシロキサンおよび／またはポリオルガノシロキサンの総称的クラス下に包含され得る。
【００２８】
加水分解性オルガノシラン化合物（Ｓ）、それらの加水分解生成物（ＨＳ）および縮合生成物（ＣＳ）は、第１の水性組成物中に含有され、これは、本発明による処理のための方法の工程（Ａ）において、ケイ素（Ｓｉ）として計算して好ましくは１〜７５０ｐｐｍの量で使用される。より好ましくは、該濃度は、ケイ素として計算して、５〜５００ｐｐｍ、さらにより好ましくは１０〜２５０ｐｐｍ、最も好ましくは１５〜４５ｐｐｍの範囲内にある。
【００２９】
好ましくは、加水分解性シラン化合物（Ｓ）は、アミノ基、尿素基、イミド基、イミノ基および／またはウレイド基のうちの少なくとも１つ、より好ましくは１つまたは２つを含み、特に好ましいのはアミノ基である。同じことが、その加水分解生成物（ＨＳ）に当てはまる。そのような加水分解性シラン化合物（Ｓ）の縮合生成物（ＣＳ）は、該縮合生成物（ＣＳ）中に含まれる加水分解性シランの縮合単位１つ当たり同数の前述した基を含有することになる。
【００３０】
より好ましくは、第１の水性組成物中の前記成分（ｂ）は、１つまたは複数の、オルガノアルコキシシラン、オルガノシラノール、ポリオルガノシラノール、オルガノシロキサンおよび／またはポリオルガノシロキサンからなり、それぞれが、縮合生成物（ＣＳ）中に含まれる加水分解性シラン化合物（Ｓ）の縮合単位１つ当たり少なくとも１つの、特定すると１つから２つのアミノ基を有する。特に好ましい加水分解性シラン化合物（Ｓ）は、２−アミノエチル−３−アミノ−プロピルトリメトキシシラン、２−アミノエチル−３−アミノ−プロピルトリエトキシシラン、ビス（トリ−メトキシシリルプロピル）アミンもしくはビス（トリエトキシシリル−プロピル）アミン、またはこれらの組み合わせである。
【００３１】
加水分解性シラン化合物（Ｓ）として最も好ましいのは、Ｎ−（２−アミノエチル）−３−アミノプロピルトリメトキシシランおよびビス［３−（トリメトキシシリル）プロピル］アミンおよびそれらの組み合わせである。加水分解生成物（ＨＳ）およびその縮合生成物（ＣＳ）は、ｉｎ  ｓｉｔｕで、第１の水性組成物で、または前もって水性媒体中で形成され得、これは続いて、第１の水性組成物の部分となるように添加されてもよい。
【００３２】
第１の水性組成物中に含有され得るさらなる成分および／またはイオン
金属カチオン
好ましくは、第１の水性組成物は、ランタニドを含む元素の周期表の第１亜族〜第３亜族（銅、亜鉛およびスカンジウム族）および第５亜族〜第８亜族（バナジウム、クロム、マンガン、鉄、コバルトおよびニッケル族）の金属、ならびに元素の周期表の第２族典型元素（アルカリ土類金属族）、リチウム、ビスマスおよびスズの金属の、カチオンの群から選択される少なくとも１種の金属カチオンをさらに含む。前述した金属カチオンは、一般に、それらの水溶性化合物の形態で、好ましくはそれらの水溶性の塩として導入される。
【００３３】
より好ましくは、さらなる金属カチオンは、セリウムおよび他のランタニド、クロム、鉄、カルシウム、コバルト、銅、マグネシウム、マンガン、モリブデン、ニッケル、ニオビウム、タンタル、イットリウム、バナジウム、リチウム、ビスマス、亜鉛およびスズのカチオンからなる群から選択される。
【００３４】
さらなる金属カチオンとして最も好ましいのは、亜鉛、銅、セリウムおよび／またはモリブデンカチオンである。それらの中で、亜鉛カチオンおよび銅カチオン、特定すると銅カチオンが好ましい。
【００３５】
一般に、第１の水性組成物中のこの見出し下のさらなる金属カチオンの総濃度は、５〜５０００ｐｐｍの範囲内にある。第１の水性組成物中の亜鉛カチオンについての最も好ましい範囲は１００〜５０００ｐｐｍであり、銅およびセリウムカチオンのそれぞれについては５〜５０ｐｐｍであり、モリブデンについては１０〜１００ｐｐｍである。
【００３６】
ｐＨ値調整物質
好ましくは、本発明による金属表面の処理のための方法の工程（Ａ）において使用される第１の水性組成物は、硝酸、硫酸、メタンスルホン酸、酢酸、水性アンモニア、水酸化ナトリウムおよび炭酸ナトリウムからなる群から選択される１種または複数の物質を含み、ここで、硝酸、水性アンモニアおよび炭酸ナトリウムが好ましい。第１の水性組成物のｐＨ値に応じて、上記化合物は、それらの、完全にまたは部分的に脱プロトン化された形態またはプロトン化された形態にあることができる。
【００３７】
有機溶媒
溶媒の添加は必要でもなく特に所望されているわけでもないが、本発明による金属表面の処理のための方法の工程（Ａ）において使用される第１の水性組成物は、いくらかの有機溶媒、具体的にはエタノールおよび／またはメタノールを含有してもよい。加水分解性オルガノシラン化合物（Ｓ）として、上に記載した好ましいオルガノアルコキシシランを使用することによって、それぞれエタノールおよびメタノールが、酸性水性環境中で加水分解性オルガノシラン化合物（Ｓ）の加水分解および／または縮合に起因してｉｎ  ｓｉｔｕで形成される。
【００３８】
水溶性フッ素化合物
本発明による金属表面の処理のための方法の工程（Ａ）において使用される第１の水性組成物は、好ましくは、水溶性フッ素化合物、例えばフッ化物およびフッ化水素酸をさらに含有する。
【００３９】
本発明による金属表面の処理のための方法の工程（Ａ）において使用される第１の水性組成物中の遊離フッ化物（Ｆ−）の量は、好ましくは１５〜１５０ｐｐｍ、より好ましくは２５〜１００ｐｐｍ、最も好ましくは３０〜５０ｐｐｍの範囲内にある。
【００４０】
さらなるイオン
本発明による金属表面の処理のための方法の工程（Ａ）において使用される第１の水性組成物は、さらなるイオン、例えばナトリウムおよび／またはアンモニウムイオン、ホスフェートおよび／またはホスホネート、ならびにニトレートを含有することができ、それらのそれぞれは、前述した源以外の源からのものである。例えば、ニトレートは、前述した、ｐＨ調整のために使用される硝酸を起源とし得るが、硝酸の塩も起源とし得る。しかしながら、硫黄含有化合物、具体的にはスルフェートは避けられるべきである。したがって、酸性水性組成物中の硫黄含有化合物の量が（硫黄として計算して）１００ｐｐｍを下回ることが好ましい。
【００４１】
ｐｐｍの量または範囲が、任意のイオンまたは任意の成分の点で超えるまたは下回って挙げられている場合に、イオンがどの源を起源とするか、とは無関係である。
工程（Ｂ）において使用される第２の水性組成物
【００４２】
第２の水性組成物は、好ましくは、リンス組成物、例えば後リンス溶液またはディップコート浴として使用される。ただし、それはまた、金属表面に、実質的に任意の従来技術のコーティング手順、例えば噴霧コーティング、ロールコーティング、ブラッシング、ワイピングなどによって塗布され得る。
【００４３】
本発明による金属表面の処理のための方法の工程（Ｂ）において使用される第２の水性組成物を含有するポリマー（Ｐ）のｐＨ値は、好ましくは３．０〜６．５、より好ましくは３．５〜６．０、特に好ましくは４．０〜５．５、最も好ましくは４．５〜５．０の範囲内にある。ｐＨは、好ましくは、硝酸、水性アンモニアおよび／または炭酸ナトリウムを使用することによって調整される。
【００４４】
ポリマー（Ｐ）
ポリマー（Ｐ）は、（ｍ１）Ｎ，Ｎ−ジメチル（メタ）アクリルアミドと（ｍ２）ビニルホスホン酸とから形成された重合モノマー単位を含み、ただし条件として、すべてのモノマー単位のうちの８５〜９５ｍｏｌ％がＮ，Ｎ−ジメチル（メタ）アクリルアミドの重合単位であり、重合モノマー単位の残りがビニルホスホン酸の重合単位である。
【００４５】
好ましい実施形態では、ポリマー（Ｐ）は、（ｍ１）Ｎ，Ｎ−ジメチル（メタ）アクリルアミドと（ｍ２）ビニルホスホン酸とから形成された重合モノマー単位からなり、ただし条件として、好ましくは、すべてのモノマー単位のうちの８７〜９３ｍｏｌ％がＮ，Ｎ−ジメチル（メタ）アクリルアミドの重合単位である。
【００４６】
ポリマー（Ｐ）は、好ましくは、１０，０００〜３０，０００ｇ／ｍｏｌの数平均分子量Ｍｎを有し、２０，０００〜６０，０００ｇ／ｍｏｌの質量平均分子量Ｍｗを有する。
【００４７】
ポリマー（Ｐ）は、本発明による処理のための方法の工程（Ｂ）において使用される第２の水性組成物中に、第２の水性組成物の質量に対して１０〜５００ｐｐｍの濃度で含有される。好ましくは、該濃度は、第２の水性組成物の質量に対して、２０〜２５０ｐｐｍの範囲内、より好ましくは２５〜１５０ｐｐｍの範囲内、最も好ましくは３０〜１００ｐｐｍの範囲内、またはさらにより好ましくは４０〜６０ｐｐｍの範囲内にある。
【００４８】
ポリマー（Ｐ）は、直鎖状ポリマーである。モノマー単位は、２つ以上のブロックで、またはポリマー（Ｐ）のポリマー主鎖に沿った傾斜として、統計学的に配置され得る。ただし、そのような配置はまた、組み合わせられ得る。統計的な、すなわちポリマー（Ｐ）のポリマー主鎖に沿ったモノマー単位のランダム配置が好ましい。
【００４９】
ポリマー（Ｐ）は、具体的には、モノマー（ｍ１）と（ｍ２）との制御ラジカル重合によって製造され、前記重合は、連続的にまたはバッチ式で実施される。特定の実施形態によれば、本発明による処理のための方法において使用される１種または複数のポリマー（Ｐ）は、モノマー（ｍ１）と（ｍ２）との制御ラジカル共重合によって得られるランダムコポリマーであり、すなわちモノマー（ｍ１）および（ｍ２）、フリーラジカル源、ならびにラジカル重合制御剤を接触させることによって得られるコポリマーである。
【００５０】
本明細書では、用語「ラジカル重合制御剤」（またはより簡潔には「制御剤」）は、ラジカル重合反応において成長するポリマー鎖の寿命を延ばすことができ、かつ重合において生きているまたは制御された性質を与えることができる化合物を指す。この制御剤は、典型的には、用語ＲＡＦＴまたはＭＡＤＩＸによって示される、制御ラジカル重合において使用される可逆的移動剤であり、これは、典型的には、可逆的付加−開裂型移動プロセス、例えばＷＯ９６／３０４２１、ＷＯ９８／０１４７８、ＷＯ９９／３５１７８、ＷＯ９８／５８９７４、ＷＯ００／７５２０７、ＷＯ０１／４２３１２、ＷＯ９９／３５１７７、ＷＯ９９／３１１４４、仏国特許第２７９４４６４号またはＷＯ０２／２６８３６に記載されているものを使用する。
【００５１】
有利な一実施形態によれば、ポリマー（Ｐ）を製造するために使用されるラジカル重合制御剤は、チオカルボニルチオ基−Ｓ（Ｃ＝Ｓ）−を含む化合物である。そのため、例えば、それは、少なくとも１つのキサンテート基（−ＳＣ＝Ｓ−Ｏ−官能基を保持する）、例えば１つまたは２つのキサンテートを含む化合物であってもよい。一実施形態によれば、該化合物は、いくつかのキサンテートを含む。他の種類の制御剤が想定されてもよい（例えばＡＴＲＰ（原子移動ラジカル重合）において使用される種類のもの）。
【００５２】
典型的には、制御剤は、ラジカル重合の制御を確実にする基、特にチオカルボニルチオ基−Ｓ（Ｃ＝Ｓ）−を保持する非ポリマー化合物である。より特定の変形形態によれば、ラジカル重合制御剤は、有利にはオリゴマーで、かつチオカルボニルチオ基−Ｓ（Ｃ＝Ｓ）−、例えばキサンテート−ＳＣ＝Ｓ−Ｏ−基を保持するポリマーであり、これは典型的には、チオカルボニルチオ−Ｓ（Ｃ＝Ｓ）−基、例えばキサンテートを保持する制御剤の存在下、ラジカル重合モノマーによって得られる。
【００５３】
好適な制御剤は、例えば以下の式（Ａ）を有してもよい：
【化１】
2022501520.tif 000002
（式中
Ｚは、水素、塩素、シアノ基、ジアルキル−またはジアリールホスホナト基、ジアルキル−ホスフィナトもしくはジアリール−ホスフィナト基；または以下の任意に置換されている、アルキル基、アリール基、複素環基、アルキルチオ基、アリールチオ基、アルコキシ基、アリールオキシ基、アミノ基、ヒドラジン基、アルコキシカルボニル基、アリールオキシカルボニル基、アシルオキシまたはカルボキシル基、アロイルオキシ基、カルバモイル基、ポリマー鎖基のうちの任意のものを表し、かつ
Ｒ１は、以下の任意に置換されている、アルキル基、アシル基、アリール基、アラルキル基、アルケニル基もしくはアルキニル基；または飽和もしくは不飽和の、もしくは芳香族の、任意に置換されている炭素環または複素環；またはポリマー鎖基のうちの任意のものを表し、これは、好ましくは親水性または水分散性である）
【００５４】
Ｒ１基またはＺ基は、それらが置換されているとき、任意に置換されているフェニル基、任意に置換されている芳香族基、飽和または不飽和の炭素環、飽和または不飽和の複素環；または、アルコキシカルボニルもしくはアリールオキシカルボニル（−ＣＯＯＲ）、カルボキシル（−ＣＯＯＨ）、アシルオキシ（−Ｏ２ＣＲ）、カルバモイル（−ＣＯＮＲ２）、シアノ（−ＣＮ）、アルキルカルボニル、アルキルアリールカルボニル、アリールカルボニル、アリールアルキルカルボニル、フタルイミド、マレイミド、サクシニミド、アミジノ、グアニジモ、ヒドロキシル（−ＯＨ）、アミノ（−ＮＲ２）、ハロゲン、ペルフルオロアルキルＣｎＦ２ｎ＋１、アリル、エポキシ、アルコキシ（−ＯＲ）、Ｓ−アルキル、Ｓ−アリールから選ばれる基；親水性またはイオン性の性質の基、例えばカルボン酸のアルカリ金属塩、スルホン酸のアルカリ金属塩、ポリアルキレンオキシド（ＰＥＯ、ＰＰＯ）鎖、カチオン性置換基（第四級アンモニア塩）から選ばれる基で置換されていてもよく、Ｒは、アルキルまたはアリール基、またはポリマー鎖を表す。
【００５５】
Ｒ１基は、代替的に、両親媒性であってもよく、すなわちそれは、親水性と親油性との両方の性質を有してもよい。Ｒ１が疎水性でないことが好ましい。
【００５６】
Ｒ１基は、典型的には、置換されているまたは非置換の、好ましくは置換されているアルキル基であってもよい。式（Ａ）の制御剤は、それでもなお、他の種類のＲ１基、特定すると環またはポリマー鎖基を含んでもよい。
【００５７】
任意に置換されたアルキル、アシル、アリール、アラルキルまたはアルキレン基は、一般に、１〜２０個の炭素原子、好ましくは１〜１２個、より優先的には１〜９個の炭素原子を保持する。それらは直鎖状であっても分枝状であってもよい。それらはまた、酸素原子で、特にエステルの形態にある酸素原子で、硫黄原子または窒素原子で置換されていてもよい。
【００５８】
アルキル基の中で、特に挙げることができるのは、メチル、エチル，プロピル、ブチル、ペンチル、イソプロピル、ｔｅｒｔ−ブチル、ペンチル、ヘキシル、オクチル、デシルまたはドデシル基である。アルキレン基は、好ましくは２〜１０個の炭素原子を含む基であり、それらは、少なくとも１つのアセチレン性不飽和，例えばアセチレニル基を保持している。
【００５９】
アシル基は、好ましくは、カルボニル基と共に１〜２０個の炭素原子を保持する基である。
【００６０】
アリール基の中で、特に挙げることができるのは、フェニル基、具体的にはニトロまたはヒドロキシル官能基で任意に置換されているフェニル基である。
【００６１】
アラルキル基の中で、特に挙げることができるのは、ベンジルまたはフェネチル基、具体的にはニトロまたはヒドロキシル官能基で任意に置換されているベンジルまたはフェネチル基である。
【００６２】
Ｒ１またはＺがポリマー鎖基であるとき、このポリマー鎖は、ラジカルもしくはイオン重合、または重縮合から得られうる。
【００６３】
有利には、制御剤は、キサンテート−Ｓ（Ｃ＝Ｓ）Ｏ−、トリチオカーボネート、ジチオカルバメートまたはジチオカルバゼート官能基を保持する化合物、例えば式−Ｓ（Ｃ＝Ｓ）ＯＣＨ２ＣＨ３のＯ−エチルキサンテート官能基を保持する化合物から選択される。キサンテートがきわめて特に有利であると証明されており、具体的にはＯ−エチルキサンテート−Ｓ（Ｃ＝Ｓ）ＯＣＨ２ＣＨ３官能基、例えばＯ−エチルＳ−（１−（メトキシカルボニル）エチル）キサンテート（ＣＨ３ＣＨ（ＣＯ２ＣＨ３））Ｓ（Ｃ＝Ｓ）ＯＥｔを保持するものである。
【００６４】
他の技術水準のポリマーとは異なり、本発明の方法において使用されるポリマー（Ｐ）は、腐食の表面下移動を減らすだけでなく、それらはまた、本発明による金属表面の処理のための方法の工程（Ｂ）において使用される第２の水性組成物中で沈殿する傾向がない。
【００６５】
理論に拘泥するわけではないが、金属化合物（Ｍ）が第１の水性組成物の酸性環境中で金属表面をエッチングしやすく、金属表面の近くで、ｐＨ値の上昇を伴うｐＨ傾斜の形成に帰着することが確信される。しかしながら、金属表面が工程（Ｂ）においてポリマー（Ｐ）と接触して、ポリマー（Ｐ）のモノマー単位（ｍ２）中に存在するホスホン酸基の脱プロトン化を部分的に引き起こすとき、本発明による処理のための方法の工程（Ａ）において形成されたこのｐＨ傾斜が依然として存在するように見えるのは驚くべきことであった。これは、今度は、バリア層の形成下で、部分的に脱プロトン化したホスホン酸基の、金属表面への結合を引き起こし、これは、腐食性の塩の、金属表面への移動又は拡散を阻止する、かつ／または低下させる。
【００６６】
形成されたコーティングの性質はこのようにして改善され、具体的には、特に鋼および溶融亜鉛めっき鋼の表面および基材における腐食の表面下移動は著しく低減される。
【００６７】
直鎖状ポリマー（Ｐ）は、重合モノマー単位の総量に対して、（ｍ１）すなわちＮ，Ｎ−ジメチル（メタ）アクリルアミドから形成された８５〜９５ｍｏｌ％の重合モノマー単位と、（ｍ２）すなわちビニルホスホン酸から形成された５〜１５ｍｏｌ％の重合モノマー単位とからなる。
【００６８】
特に好ましいポリマー（Ｐ）は、８７〜９３ｍｏｌ％のＮ，Ｎ−ジメチル（メタ）アクリルアミドと７〜１７ｍｏｌ％のビニルホスホン酸とからなるモノマー混合物、最も好ましくは９０ｍｏｌ％のＮ，Ｎ−ジメチル（メタ）アクリルアミドと１０ｍｏｌ％のビニルホスホン酸とからなるモノマー混合物の、制御ラジカル重合によって得られ；特に好ましいポリマー（Ｐ）は、数平均分子量Ｍｎ１２，０００〜２０，０００ｇ／ｍｏｌ、より好ましくは１３，０００〜１６，０００ｇ／ｍｏｌを有し；質量平均分子量２２，０００〜３０，０００ｇ／ｍｏｌ、より好ましくは２４，０００〜２８，０００ｇ／ｍｏｌを有する。最も好ましくは、ポリマー（Ｐ）は、９０ｍｏｌ％のＮ，Ｎ−ジメチル（メタ）アクリルアミドと１０ｍｏｌ％のビニルホスホン酸とからなるモノマー混合物の、制御ラジカル重合によって得られ、数平均分子量Ｍｎは１４，４００ｇ／ｍｏｌであり、質量平均分子量Ｍｗは２６，０００ｇ／ｍｏｌである。
【００６９】
そのようなポリマーは、例えば、ＷＯ９８／５８９７４における実施例のために記載されているプロセスに従って、Ｏ−エチルＳ−（１−（メトキシカルボニル）エチル）キサンテートを制御剤（上記を参照されたい）として使用して、制御ラジカル重合によって製造され得る。
【００７０】
本明細書中で参照されている数平均分子量Ｍｎおよび質量平均分子量Ｍｗは、以下のプロトコルに従って測定することができる：
試料を、ＭＡＬＳ検出器を備えたＳＥＣによって分析する。絶対モル質量を、回復質量約９０％を得るために０．１８７５ｍＬ／ｇに等しくなるように選ばれたｄｎ／ｄＣ値で得た。ポリマー試料を移動相に溶解し、得られた溶液をＭｉｌｌｉｐｏｒｅフィルタ０．４５μｍを用いてろ過する。溶出条件は以下のものである。移動相：Ｈ２Ｏ１００体積％  ０．１Ｍ  ＮａＣｌ、２５ｍＭ  ＮａＨ２ＰＯ４  ２５ｍＭ  Ｎａ２ＨＰＯ４  １００ｐｐｍＮａＮ３、流量：１ｍＬ／分；カラム：Ｖａｒｉａｎ  Ａｑｕａｇｅｌ  ＯＨ  ｍｉｘｅｄ  Ｈ、８μｍ、３×３０ｃｍ、検出：２９０ｎｍにてＲＩ（濃度検出器Ａｇｉｌｅｎｔ）＋ＭＡＬＬＳ（ＭｕｌｔｉＡｎｇｌｅ  Ｌａｓｅｒ  Ｌｉｇｈｔ  Ｓｃａｔｔｅｒｉｎｇ）Ｍｉｎｉ  Ｄａｗｎ  Ｔｒｉｓｔａｒ＋ＵＶ、試料濃度：移動相中およそ０．５質量％、射出ループ：１００μＬ。
【００７１】
処理手順
処理される金属表面は、処理前に、本発明による処理のための方法の工程（Ａ）における第１の水性組成物で洗浄されてもよい、かつ／またはエッジングされてもよい。処理手順は、例えば噴霧コーティングまたはディップコーティング手順とすることができる。第１の水性組成物はまた、金属表面をフラッディングすることによって、またはロールコーティングすることによって、またはさらに手動でワイピングもしくはブラッシングすることによって塗布され得る。さらに、金属表面の処理のために電着法を使用することも可能である。
【００７２】
処理時間、すなわち、金属表面を、本発明による金属表面の処理のための方法の工程（Ａ）において使用される第１の水性組成物と接触させる時間は、好ましくは１５秒〜２０分、より好ましくは３０秒〜１０分、最も好ましくは４５秒〜５分、例えば１〜３分である。金属表面がコイルの表面であり、処理手順がコイルコーティング手順である場合、処理時間は１５秒未満のみであり、例えば１秒、２秒または３秒と短く、一方でこの手順における処理時間の上限はまた、１５分または２０分であってもよい。
【００７３】
本発明による金属表面の処理のための方法の工程（Ａ）において使用される第１の水性組成物の温度は、好ましくは５〜５０℃、より好ましくは１５〜４０℃、最も好ましくは２５〜３５℃である。
【００７４】
本発明による金属表面の処理のための方法の工程（Ｂ）において、金属表面は、ポリマー（Ｐ）を含有する第２の水性組成物との接触に持ち込まれる。最も好ましい工程（Ｂ）は、後リンス工程であり、かつ／または第２の水性組成物はリンス組成物またはリンス溶液として使用される。
【００７５】
後リンス工程（Ｂ）は、好ましくは１５秒〜５分間、より好ましくは２０秒〜３分間、最も好ましくは３０〜９０秒間、実施される。
【００７６】
本発明による金属表面の処理のための方法の工程（Ｂ）において使用されるポリマー（Ｐ）を含有する第２の水性組成物の温度は、好ましくは５〜５０℃、より好ましくは１０〜４０℃、最も好ましくは２０〜３０℃である。
【００７７】
本発明のさらなる主題
本発明のさらなる主題は、ｉ．本発明による金属表面の処理のための方法の工程（Ａ）における使用のための上に記載した第１の水性組成物と、ｉｉ．本発明による金属表面の処理のための方法の工程（Ｂ）における使用のための上に記載した第２の水性組成物とを備えたパーツキットである。
【００７８】
本発明のなおも別の主題は、ｉ．上に記載した第１の水性組成物を生成するためのマスターバッチと、ｉｉ．上に記載した第２の水性組成物を生成するためのマスターバッチとを備えたパーツキットである。
【００７９】
２種のマスターバッチが、本発明による処理のための方法において使用される第１および第２の水性組成物を生成するために使用される場合、該マスターバッチは、典型的には、それぞれ、第１および第２の水性組成物のそれぞれの成分を、所望の割合においてではあるがより高い濃度で含有する。そのようなマスターバッチは、好ましくは、上に開示した成分の濃度まで水で希釈されて、第１および第２の水性組成物を形成する。必要な場合、該水性組成物のｐＨ値は、マスターバッチの希釈後に調整されてもよい。
【００８０】
当然ながら、成分を、その中でマスターバッチが希釈される水にさらに添加することもまた可能であり、または成分を、マスターバッチを水で希釈した後に添加することもまた可能である。ただし、マスターバッチが、すべての必要な成分をすでに含有していることが好ましい。
【００８１】
好ましくは、マスターバッチは、それぞれ、水および／または水溶液で、１：５，０００〜１：１０、より好ましくは１：１，０００〜１：１０の比で、最も好ましくは１：３００〜１：１０、さらにより好ましくは１：１５０〜１：５０の比で、使用前に希釈される。
【００８２】
本発明の別の主題は、金属表面を処理するための第１および第２の水性組成物を含むパーツキットを使用する方法である。特に好ましいのは、金属表面を処理して金属表面に腐食防止を提供するための、かつ／またはこのように処理した金属表面上に適用されたさらなるコーティングの優れた接着力を提供するための、第１および第２の水性組成物を含むパーツキットを使用する方法である。金属表面の金属および／または合金は、上に記載したものと同一である。
【００８３】
本発明のなおも別の主題は、本発明の処理のための方法に従って処理された金属表面を備えた基材である。そのような基材は、例えば、動力車両、例えば自動車、鉄道車両、航空機、宇宙船の部品、器具および機械の部品、家具部品、ガードレール、ランプ、形材、カバーパネルまたは小部品を製造するための建築分野で使用される部品、自動車車体およびその部品、器具および建築物の製造用の、特に家事補助用の、制御ユニット、検査装置および建築要素用の、単一または別々の構成部品、プリアセンブル要素として使用され得る。本発明の処理のための方法に従って処理された金属表面を備えた最も好ましい基材は、自動車用の、車体、車体の部品、単一の構成部品およびプリアセンブル要素である。
【００８４】
本発明に従って処理された金属表面は、さらにコーティングされ得、すなわち続くコーティングによってさらにコーティングされ得る。さらなるコーティングを適用する前に、処理した金属表面は好ましくはリンスされて、過剰なポリマー（Ｐ）、ならびに依然として存在する場合は過剰な加水分解性オルガノシラン化合物（Ｓ）ならびにその加水分解生成物（ＨＳ）および／または縮合生成物（ＣＳ）、ならびに不所望のイオンを除去する。
【００８５】
続くコーティングが、本発明による処理のための方法において処理された金属表面上にウェットオンウェットで適用され得る。ただし、本発明に従って処理した金属表面を乾燥させて、その後に任意のさらなるコーティングを適用することもまた可能である。
【００８６】
最も好ましくは、本発明による処理のための方法において処理された金属表面は、続いて、カソード電着コーティング組成物でコーティングされる。好ましくは、カソード電着コーティング組成物は、エポキシ樹脂および／またはポリ（メタ）アクリレート、該当する場合はブロックポリイソシアネートおよび／またはアミノプラスト樹脂等の架橋剤を含む。
【００８７】
最も好ましくは、カソード電着コーティングは、乾燥させ、かつ／または１種または複数のフィラー組成物、１種または複数のベースコート組成物および１種または複数のクリアコート組成物で、この順序で硬化した後、続いてコーティングされる。フィラー組成物、ベースコート組成物およびクリアコート組成物は、ウェットオンウェットで塗布され得る。このようにして得られた多層コーティングは、好ましくは、熱的に硬化され、または熱的にかつＵＶ光または電子ビーム等の化学線で硬化される。
【００８８】
以下で、本発明を、実施例の手段によってさらに説明する。
【実施例】
【００８９】
ｉ）基材および前処理
基材
基材の金属板（１０．５×１９ｃｍ）として、それぞれ冷間圧延鋼および溶融亜鉛めっき鋼で作製したものを使用した。
【００９０】
洗浄
基材を、ホスフェート、ボレートおよび界面活性剤を含有する低刺激性アルカリ浸漬液洗浄剤（Ｇａｒｄｏｃｌｅａｎ（登録商標）Ｓ  ５１７６、Ｃｈｅｍｅｔａｌｌ  ＧｍｂＨ）で洗浄した。基材を洗浄するために、１５ｇ／ｌの量の洗浄剤を含有する浴５０リットルを６０℃に加熱し、その基材をｐＨ１０．０〜１１．０で３分間、噴霧洗浄した。続いて、基材を水道水および脱イオン水でリンスした。
【００９１】
転化浴の製造（第１の水性組成物）
Ｏｘｓｉｌａｎ（登録商標）Ａｄｄｉｔｉｖｅ  ９９３６（Ｃｈｅｍｅｔａｌｌ  ＧｍｂＨ、フッ化物およびヘキサフルオロジルコニウム酸を含有）、およびＯｘｓｉｌａｎ  ＡＬ  ０５１０（Ｃｈｅｍｅｔａｌｌ  ＧｍｂＨ、Ｎ−（２−アミノエチル）−３−アミノプロピルトリメトキシシランおよびビス［３−（トリメトキシシリル）プロピル］アミンを含有）を水５０リットルに、ジルコニウム濃度１００ｐｐｍ（Ｚｒとして）およびシラン濃度３０ｐｐｍ（Ｓｉとして）をもたらす量で添加した。こうして得た浴を３０℃に加熱した。ｐＨ値および遊離フッ化物含有量を、希釈した炭酸水素ナトリウム溶液および希釈したフッ化水素酸（５質量％）を添加することによって、ｐＨ値４．８および遊離フッ化物濃度３０〜４０ｍｇ／ｌに調整した。
【００９２】
さらに、硫酸銅を、銅濃度１５ｐｐｍをもたらす量で添加した。
【００９３】
上に記載した浴は、本発明の方法において使用されるポリマーを含有せず、本発明の意味における第１の水性組成物である。
【００９４】
金属板をそれぞれの転化浴と接触させる前に、該転化浴を１２時間エージングして浴内の化学平衡を確実にした。
【００９５】
ｐＨ値を、工程（Ａ）による処理プロセス中およびその間に、希釈した硝酸の添加によって連続的に調整した。
【００９６】
本発明の処理のための方法による工程（Ａ）を、浴を穏やかに撹拌しながら金属板を転化浴中に１２０秒間浸漬することによって実施した。続いて、このようにして前処理した金属板を、
ｉ．水道水および脱イオン水（参考）、または
ｉｉ．第２の水性組成物（以下に記載する）で、続いて水道水および脱イオン水（本発明による実施例）で
リンスした。
【００９７】
第２の水性組成物の製造
本発明の処理のための方法に従って使用できる第２の水性組成物を得るために、９０ｍｏｌ％のＮ，Ｎ−ジメチル（メタ）アクリルアミドおよび１０ｍｏｌ％のビニルホスホン酸から製造し、数平均分子量Ｍｎ１４，４００ｇ／ｍｏｌおよび質量平均分子量Ｍｗ２６，０００ｇ／ｍｏｌを有するコポリマーである本発明により使用するポリマー（ＩＰ）２００ｐｐｍを水に添加した。
【００９８】
ｉｉ）分析、続くコーティングおよび腐食試験
Ｘ線蛍光分析
表２に示すジルコニウムの層の質量をＸ線蛍光分析によって測定した。
【００９９】
Ｘ線蛍光は、固体物質の元素組成を測定するのに使用され得る分析技術である。Ｘ線のビームが試料の表面を叩き、Ｘ線光子を吸収した原子からコア電子が放出される。外殻電子が、放出された電子によって創製された穴の中に落ちるとき、それは、光の形態でエネルギーを放出する。この光を蛍光と呼び、特徴的なパターンが各元素ごとに存在する。
【０１００】
分光計は、ＮａからＵまでの、微量レベル０．０１％から１００％までの、任意の数の元素の質的および量的測定を可能にする。
【０１０１】
浴の分析
第１および第２の水性組成物の、金属化合物（Ｍ）、ケイ素含有種（Ｓ）、（ＨＳ）および（ＣＳ）ならびにさらなる金属カチオンの点での組成を、誘導結合プラズマ発光分光分析（ＩＣＰ−ＯＥＳ）での処理中に測定することができ、または光度測定によって、必要な場合に量を所望の範囲へとトップアップして、ほぼ測定することができる。
【０１０２】
続くコーティング
前処理した基材を、カソード電着浸漬コーティングによって、Ｃａｔｈｏｇｕａｒｄ（登録商標）８００（ＢＡＳＦ  ＳＥ）を用いてコーティングした。続いて、フィラー、ベースコートおよびクリアコートを適用した（Ｄａｉｍｌｅｒ  Ｂｌａｃｋ）。コーティング層の層厚さを、ＤＩＮ  ＥＮ  ＩＳＯ  ２８０８：２００７に従って測定した。層厚さは、約９０〜１１０μｍの範囲内であった。
【０１０３】
腐食試験の手順
２つの異なる種類の腐食応力手順、すなわち
ａ）ＶＷ  ＰＶ  １２１０手順と、
ｂ）ＡＣＴ  Ｉ試験と
を実施した。
【０１０４】
ａ）について：
ＶＷ  ＰＶ  １２１０手順は、促進実験室試験を用いて車両用塗料の腐食防止を測定することである。この手順に従った試験は、駆動している車両によって見られるものとよく相関する結果を生むことができると主張している。この試験は、本来、サイクル性であり、すなわち試験見本を、変化する気候に経時的に曝露する。
【０１０５】
ＶＷ  ＰＶ  １２１０手順のために、試験見本を、閉じたチャンバ内に置き、変化する気候に曝露し、これは、以下の繰り返しのサイクルからなるようにした。ＤＩＮ  ＥＮ  ＩＳＯ  ９２２７  ＮＳＳに従って、塩噴霧に３５℃で４．０時間曝露した。これに続き、ＤＩＮ  ＥＮ  ＩＳＯ  ６２７０−２  ＡＨＴに従って、外界気候に＋１８〜＋２８℃で４．０時間曝露した。これに続き、ＤＩＮ  ＥＮ  ＩＳＯ  ６２７０−２  ＣＨに従って、凝縮水気候に４０℃で１６．０時間曝露した。前述した３つの条件を４回繰り返した。これに続き、ＤＩＮ  ５００１４  ２３／５０に従って、＋２１〜＋２５℃（相対湿度５０％±５％）の外界気候に２×２４時間曝露した。２０サイクルの繰り返しを実施した。
【０１０６】
ｂ）について：
ＡＣＴ  Ｉ試験は、Ｖｏｌｖｏおよび対応する規格ＳＴＤ  ４２３−００１４によって測定する促進腐食試験のショートカットである。この規格は、制御された方法における大気腐食条件をシミュレートする促進腐食試験を行う際に使用される試験手順を指定している。この試験手順は、一般的な目的の大気腐食試験として働き、かつ広範な材料、コーティング、および材料の相互作用に適用させることができる。この試験手順は、主に海洋源からのまたは冬の道の雪解け塩による塩化ナトリウムとしての塩化イオンの顕著な影響が存在する環境中の、金属の腐食抵抗性の評価を可能にすべく開発されてきた。この試験は、本来、サイクル性であり、すなわち試験見本を、変化する気候に経時的に曝露する。
【０１０７】
１週間のメイン試験サイクルは、２つの２４時間サブサイクルからなり、１つは制御した湿度のサイクル（サブサイクル１）であり、他は塩の適用を含む（サブサイクル２）。チャンバを開ける必要がある場合、これは、濡れフェーズの直前２４時間の間に行うことになる。
【０１０８】
メインサイクルは、原則的に、以下に規定するサブサイクル１の繰り返しに基づく：
工程１：１  ３５℃および相対湿度９５％での一定条件で４時間
工程１：２  ２時間にわたって、温度を３５℃から４５℃へ上げ、同時に相対湿度９５％から相対湿度５０％に相対湿度を直線的に下げる
工程１：３  ４５℃および相対湿度５０％での一定条件で４時間
工程１：４  ２時間にわたって、温度を４５℃から３５℃に下げ、同時に相対湿度５０％から相対湿度９５％に相対湿度を上げる
【０１０９】
月曜日と金曜日に１回、サブサイクル１を、以下に規定するサブサイクル２に置き換える：
工程２：１  塩の溶液を１５分間噴霧する
工程２：２  ３５℃での一定条件で、試験対象物が濡れたままになるように相対湿度設定点を相対湿度９５〜９９％にして１０５分間
工程２：１および２：２を連続して２回繰り返して合計６時間とする
工程２：３  相対湿度５０％の相対湿度設定点で、かつ温度を２時間にわたって３５℃から４５℃に上げて試験対象物を乾燥させ、２時間以内に指定した湿度レベルに到達させ、試験対象物およびチャンバおよび内部に目に見える濡れがないようにする
工程  ２：４  ４５℃および相対湿度５０％での一定条件で２時間
工程  ２：５  ２時間にわたって温度を４５℃から３５℃に下げ、同時に相対湿度５０％から相対湿度９５％に相対湿度を上げる
【０１１０】
ＡＣＴ  Ｉ試験を６週間稼働させた。
【０１１１】
手順ａ）と手順ｂ）との両方の後、ＤＩＮ  ＥＮ  ＩＳＯ  ４６２８−８：２０１２に従って、表面下移動試験を実施し、表面下移動をｍｍで測定した。さらに、ＶＷ  ＰＶ  １２１０（２０サイクル）手順の後、ＤＩＮ  ＥＮ  ＩＳＯ  ２０５６７−１：２０１７、ｍｅｔｈｏｄ  Ｃに従って、ストーンチップ抵抗試験を実施した。
【０１１２】
ｉｉｉ）結果および検討
表１は、ＶＷ  ＰＶ  １２１０（２０サイクル）に従って溶融亜鉛めっき鋼の基材を使用してサイクル腐食試験を実施した後の、表面下移動試験の結果を示す。参考例および本発明の実施例を、両方とも、本発明による処理のための方法の工程（Ａ）に従って処理し、浴は、上に記載したものとした。工程（Ｂ）において、参考例は、水道水および脱イオン水でリンスするのみとし、その後、上に記載した通りさらにコーティングし、一方で、本発明の実施例のためのリンス工程（Ｂ）を、ポリマー（Ｐ）２００ｐｐｍを含有する水で実施し、その後、水道水および脱イオン水でリンスし、続くコーティングを実施した。
【０１１３】
ＤＩＮ  ＥＮ  ＩＳＯ  ２０５６７−１：２０１７、ｍｅｔｈｏｄ  Ｃに従ったストーンチップ抵抗試験は、ポリマー（Ｐ）を使用した場合に、ストーンチップ抵抗がわずかのみ上昇したことを明らかにしている。この値が低いほど、より良好である。
【０１１４】
【表１】
2022501520.tif 000003
【０１１５】
表２は、冷間圧延鋼の基材を使用してＡＣＴ  Ｉ試験を実施した後の、表面下移動試験（水平および対角線で）の結果を示す。
【０１１６】
ジルコニウム層の質量は、参考例（５５ｍｇ／ｍ２）と、本発明による実施例（５７ｍｇ／ｍ２）とでほとんど同じであるが、水平および対角線での表面下移動は、本発明の実施例について有意に減少し、これは腐食抵抗性が増強したことを示している。
【０１１７】
【表２】
2022501520.tif 000004
【国際調査報告】
2022501520.tif 000005
2022501520.tif 000006
2022501520.tif 000007